Brevet FR3050454A1 (20171027)
REVENDICATIONS1. Procédé de fabrication d'une pièce en matériau composite comprenant les étapes suivantes : - formation d'une texture fibreuse (10) à partir de fibres céramiques réfractaires, - placement de la texture fibreuse (10) dans un moule (110) comportant dans sa partie inférieure une pièce en matériau poreux (130) sur laquelle repose une première face (10b) de ladite texture (10), - fermeture du moule avec un contre-moule ou un couvercle (120) placé en regard d'une deuxième face (10a) de la texture fibreuse (10), - injection sous pression d'un liquide (150) contenant une poudre de particules céramiques réfractaires ou de particules d'un précurseur de céramique réfractaire dans la texture fibreuse (10), - drainage par la pièce en matériau poreux (120) du liquide ayant traversé la texture fibreuse (10) et rétention de la poudre de particules céramiques réfractaires ou de particules d'un précurseur de céramique réfractaire à l'intérieur de ladite texture par ladite pièce en matériau poreux (130) de manière à obtenir une préforme fibreuse (15) chargée de particules céramiques réfractaires ou de particules d'un précurseur de céramique réfractaire, le liquide étant évacué par au moins un évent présent sur le fond du moule, - séchage de la préforme fibreuse (15), - démoulage de la préforme fibreuse (15), et - traitement thermique des particules céramiques réfractaires ou des particules d'un précurseur de céramique réfractaire présentes dans la préforme fibreuse afin de former une matrice céramique réfractaire dans ladite préforme, caractérisé en ce qu'un élément rigide ajouré (140) est interposé entre le fond (111) du moule (110) et la pièce en matériau poreux (130).\n<CLM>\1\tProcédé selon la revendication 1, caractérisé en ce que l'élément rigide ajouré (140) comporte une pluralité d'ajours (141), chaque ajour présentant une forme parallélépipédique dont les côtés 3050454 19 s'étendent sur une distance inférieure ou égale à 5 mm ou une forme circulaire ayant un diamètre inférieure ou égale à 5 mm.\n<CLM>\1\tProcédé selon la revendication 2, caractérisé en ce que 5 l'élément rigide ajouré (140) présente une épaisseur (Ei4o) d'environ 1 mm.\n<CLM>\1\tProcédé selon l'une quelconque des revendications 1 à 3, caractérisé en ce que l'élément rigide ajouré (140) comporte des encoches 10 ou découpes (1420, 1430) sur sa face inférieure (140b) en contact avec la surface interne (111a) du fond (111) du moule (110).\n<CLM>\1\tProcédé selon l'une quelconque des revendications 1 à 4, caractérisé en ce que l'élément rigide ajouré (140) est en un matériau 15 choisi parmi un des matériaux suivants : polytétrafluoroéthylène (PTFE), matériau métallique, polymère.\n<CLM>\1\tProcédé selon l'une quelconque des revendications 1 à 5, caractérisé en ce que le moule (210) dans lequel est placé la texture 20 fibreuse comprend une chambre d'imprégnation (201) comportant dans sa partie inférieure la pièce en matériau poreux (230) sur laquelle repose une première face (20b) de ladite texture (20), la chambre d'imprégnation (201) étant fermée dans sa partie supérieure par une membrane imperméable déformable (280) placée en regard d'une deuxième face 25 (20a) de la texture fibreuse (20), ladite membrane (280) séparant la chambre d'imprégnation (201) d'une chambre de compaction (202), le liquide (250) contenant la poudre de particules céramiques réfractaires ou de particules d'un précurseur de céramique réfractaire étant injectée dans la chambre d'imprégnation entre la deuxième face (20a) de la texture 30 fibreuse (20) et la membrane (280), un fluide de compaction (260) étant injecté dans la chambre de compaction (202), le fluide exerçant une pression sur la membrane (280) pour forcer le liquide (250) contenant la poudre de particules céramiques réfractaires ou de particules d'un précurseur de céramique réfractaire (250) à traverser la texture fibreuse 35 (20). 3050454 20\n<CLM>\1\tProcédé selon l'une quelconque des revendications 1 à 6, caractérisé en ce que, lors de l'étape de la formation de la texture fibreuse, les fils sont tissés suivant un tissage tridimensionnel ou multicouche. 5\n<CLM>\1\tProcédé selon l'une quelconque des revendications 1 à 7, caractérisée en ce que les fils de la préforme sont formés de fibres constituées d'un ou plusieurs des matériaux suivants : l'alumine, la mullite, la silice, un aluminosilicate, un borosilicate, du carbure de silicium et du 10 carbone.\n<CLM>\1\tProcédé selon l'une quelconque des revendications 1 à 8, caractérisé en ce que les particules céramiques réfractaires sont en un matériau choisi parmi : l'alumine, la mullite, la silice, un aluminosilicate, un 15 aluminophosphate, la zircone, un carbure, un borure et un nitrure.\n<CLM>\1\tProcédé selon l'une quelconque des revendications 1 à 9, caractérisé en ce que la pièce en matériau composite obtenue constitue une aube de turbomachine, une pièce d'arrière-corps, une chambre de 20 combustion, un volet ou un bras postcombustion.